(57)【要約】  本発明は、水素化マグネシウム及び膨張天然黒鉛を含む圧縮材料並びに（ｉ）粉末化マグネシウム又は水素化マグネシウムが粉末化黒鉛と混合される工程及び（ｉｉ）混合物が圧縮により成形される工程を含む、そのような材料の調製方法に関する。本発明は、そのような材料の水素吸蔵のための使用並びに（ａ）上述の材料が好適な水素タンク中に置かれる工程、（ｂ）前記材料が、材料による水素の吸収を可能とする圧力及び温度条件で、水素圧力下に置かれる工程、及び（ｃ）材料の脱着を可能とする圧力及び温度条件で、材料から水素が脱着される工程を含む、水素の吸蔵及び吸蔵からの放出の方法にも関する。【特許請求の範囲】
【請求項１】
水素化マグネシウム及び膨張天然黒鉛を含む圧縮材料であって、前記水素化マグネシウムが、遷移金属、遷移金属の混合物、遷移金属酸化物、又は遷移金属の合金との同時粉砕により活性化されている圧縮材料。
【請求項２】
前記水素化マグネシウムが、チタンと、バナジウムと、クロム及びマンガンから選択される遷移金属とに基づく体心立方晶構造の合金との同時粉砕により活性化された、請求項１に記載の材料。
【請求項３】
圧縮により成形された、請求項１又は請求項２に記載の材料。
【請求項４】
８０から９９重量％の水素化マグネシウムを含む、請求項１から３のいずれか１項に記載の材料。
【請求項５】
１から２０重量％の黒鉛を含む、請求項１から４のいずれか１項に記載の材料。
【請求項６】
水素化マグネシウム及び膨張天然黒鉛を含む圧縮材料を調製する方法であって、
（ｉ）水素化マグネシウム又は粉末化マグネシウムを粉末化膨張天然黒鉛と混合する工程；及び
（ｉｉ）圧縮により前記混合物を成形する工程
を含む方法。
【請求項７】
水素化マグネシウム又は粉末化マグネシウムを、遷移金属、遷移金属の混合物、遷移金属酸化物、又は遷移金属の合金と同時粉砕して活性化する先行工程をさらに含む、請求項６に記載の調製方法。
【請求項８】
圧縮がペレット成形機で実施される、請求項６又は７に記載の方法。
【請求項９】
成形された材料が次いで機械加工される、請求項６から８のいずれか１項に記載の方法。
【請求項１０】
請求項１から５のいずれか１項に記載の材料の、水素吸蔵のための使用。
【請求項１１】
以下の工程を含む、水素吸蔵及び吸蔵からの放出の方法：
（ａ）請求項１から５のいずれか１項に記載の材料を好適な水素タンクに導入する工程；
（ｂ）前記材料を、材料による水素の吸収を可能とする圧力及び温度条件で、水素圧力下に置く工程；及び
（ｃ）材料からの脱着を可能にする圧力及び温度条件で、材料から水素を脱着する工程。
【請求項１２】
水素の充填により放出されるエネルギーが、熱交換器により除去される、請求項１１に記載の方法。
【発明の詳細な説明】
【技術分野】
【０００１】
本発明は、水素の可逆的な吸蔵に使用される材料に関する。より詳細には、本発明は、水素吸蔵のための水素化マグネシウムに基づくコンパクトな複合材料及びその調製方法に関する。
【背景技術】
【０００２】
水素は、多くの工業分野に使用され、特に燃料として（例えば、ヒートエンジン又は燃料電池）、又は試薬として（例えば水素化反応用）使用される。この枠組の中で、気体状態のその体積と爆発性を考慮に入れると、嵩が減り安全に封じ込める形態で水素を吸蔵することが望ましい。
【０００３】
１つの可能性は、水素を金属水素化物の形態で吸蔵することである。この場合、吸蔵される水素は、原子形態の水素の結晶格子中への取込み（吸収反応又は充填反応）を起こす圧力及び温度条件で、金属又は金属合金と接触させられる。このように吸蔵された水素を回収するには、逆反応（脱着反応又は放出反応）を促進する低圧及び／又は高温の条件が利用される。水素が一旦充填された後吸蔵材料が放出できる水素の最大量に相当する、質量パーセントで表される「可逆的吸蔵能力」が測定できる。水素化物の形態での水素の吸蔵に関する詳細には、"Hydrogen in Intermetallic Compounds I and II"，L.Schlapbach著、Springer Verlag（1998）を参照できる。
【０００４】
水素化マグネシウムは、特に有利な水素化物の選択肢である。それは、水素吸蔵能力が高く（７．６質量％）、液体水素と同等な体積密度を持つ。さらに、豊富であり、安価であり、完全に再利用可能である。さらに、サイクル中に水素下で徐々に分解する傾向があり吸蔵能力が低下するＬａＮｉ5又はラーベス相など従来の三元系水素化物よりも、マグネシウムは安定である。
【０００５】
A.Rodriguez Sanchez（Int.Ｊ.Hydrogen Energy 28,2003,515）は、特に水素吸蔵のための、金属水素化物（ニッケル水素化物ＬａＮｉ5Ｈx及び含チタン鉄鉱石水素化物）の床中の熱伝達マトリックスとしての膨張黒鉛の使用を報告している。
【０００６】
しかし、A.Rodriguez Sanchezにより記載されたものなどの金属水素化物と、イオン結合（ionovalent）半導体挙動を有する化学的な水素化物である水素化マグネシウムとの間には大きな違いがある。金属水素化物は基本的に挿入水素化物であり、水素原子は「小さな」格子間部位を占める（格子間部位の平均直径は約０．８Åである）。これらの部位は、対応する合金又は金属中にある。Ｍ−Ｈ結合は、ｓ性の水素結合電子が金属の伝導帯に寄与するため金属性である（金属には電気伝導という特徴がある）。「非金属」又はイオン性共有結合（ionocovalent）の水素化物は基本的に半導体である。原子価結合はｓ性を持たず、むしろｐ性である。この結合はイオン性を有する。典型的には、化合物Ｍｇ2Ｈ2は化学的な水素化物である（イオン性共有結合、したがって金属不導体）。これは挿入水素化物ではない。マグネシウム金属は、六方晶構造であるが、化合物Ｍｇ2Ｈ2は立方晶構造である。「金属」イオンと水素イオンとの結合ははるかに強い。
【０００７】
この違いは実用上の重要性を持つが、その理由は、水素化温度が、金属水素化物では室温であるが、マグネシウムでは３００℃に近く、他のイオン性共有結合の化学的水素化物ではさらに高いからである。
【０００８】
金属水素化物は、ある回数の水素吸収／脱着サイクルの後にデクレピテーション（decrepitation）現象を起こしやすい。デクレピテーションは金属粒子構造程度へ大きさが低下する現象であり、金属水素化物と金属との密度の差により水素化の最中に誘起される機械的ストレスから生じる破砕による。このデクレピテーションは、ある回数のサイクル後の水素吸収／脱着性能の低下の根元であろう。このデクレピテーション現象は、水素化マグネシウムの場合には観察されない。マグネシウムは延性があり、したがって水素化により引き起こされる機械的ストレスに、よい容易に適応する。水素吸蔵のための水素化マグネシウムの性能を最適化するため、多くの研究プロジェクトが現在実施されている。
【０００９】
しかし、イオン性共有結合の非金属系である水素化マグネシウム粉末の熱伝導度が低いので、熱の流れの管理が困難である。水素化反応は非常に発熱性であり、妥当な時間内に水素を充填するために、放出される熱を迅速に除くことが望ましい。他方では、脱着反応は非常に吸熱性であり、熱源がないと自然に中断する。
【００１０】
さらに、マグネシウムの水素化は、３０％程度の大幅な体積増加を伴い、そのため内部の膨張力を生じ、タンクの壁に著しい機械的なストレスをもたらす。
【００１１】
さらに、粉体化水素化マグネシウムは、吸蔵可能体積（storage volume capacity）が低く、取扱いが難しい。
【００１２】
吸収及びＭｇＨ2からの水素の脱着の速度の向上に、重要な仕事がなされた。
【００１３】
例えば、国際公開第２００７／１２５２５３Ａ１号は、チタンと、バナジウムと、クロム又はマンガンとに基づく体心立方構造（centered cubic structure）の合金との同時粉砕によるＭｇＨ2の活性化を記載している。得られる粉末は、水素の吸収及び脱着の速度の面で非常に高い性能を示すが、反応性が非常に高く、空気中で突然自然発火することがある。
【発明の概要】
【発明が解決しようとする課題】
【００１４】
本発明の目的は、言及された欠点のない、特にコンパクトで、特別な注意なしに取扱いでき、機械的強度、熱伝導性、並びに水素の吸収及び脱着の速度の点で良好な性質を持つ水素化マグネシウムに基づく水素吸蔵材料を提案することである。
【課題を解決するための手段】
【００１５】
本発明によると、この目的は、水素化マグネシウムと黒鉛、好ましくは膨張天然黒鉛（ＥＮＧ）の混合物を圧縮した形態で含む材料により達成される。
【発明の効果】
【００１６】
この材料は、多孔性が低く、その水素吸蔵可能体積が高い。そのコンパクトな形態は、取扱いを容易にする機械的強度を付与する。
【００１７】
さらに、膨張天然黒鉛は、マグネシウム粉末又は水素化マグネシウムより半径方向熱伝導度（radial thermal conductivity）が非常に優れている材料の結合を促進する。
【００１８】
最後に、前記複合材料は、活性化された水素化マグネシウムとともに調製された場合ですら、突然自然発火する危険性なしに空気中で取扱いできる。
【図面の簡単な説明】
【００１９】
本発明は、以下の実施例及び図面によりさらに詳細に説明される。
【図１】実施例１により得られたペレットの写真。
【図２】印加した圧縮力による、実施例１によるペレットの密度測定値及び対応する多孔性。
【図３】ＭｇＨ2粉末で満たされたタンクの充填中に吸収された水素の体積並びにタンクの中心及び周縁で測定した温度。
【図４】実施例１により得られたペレットで満たされたタンクの充填中に吸収された水素の体積並びにタンクの中心及び周縁で測定した温度。
【図５】分割棒の原理（divided bar principle）による、熱伝導度の測定ダイアグラム。
【図６】黒鉛含有量の異なる、実施例１により得られた材料の半径方向及び軸方向の熱伝導度。
【図７】吸収及び脱着条件を決めることのできるＭｇ−ＭｇＨ2平衡曲線。
【発明を実施するための形態】
【００２０】
第１の態様によると、本発明は、水素化マグネシウム及び膨張天然黒鉛を含むコンパクトな材料を提案する。
【００２１】
本明細書で使用される「水素化マグネシウム」という用語は、前記方法の工程によると、水素が部分的又は完全に充填されているマグネシウムも含む。
【００２２】
本明細書で使用される「圧縮材料」という用語は、それぞれの分割された原料の密度より著しく密度の高い固形体を意味する。この材料は、詳細には、原料の混合物を圧縮して得られる。一般的に、密度は、分割された原料の密度より少なくとも１００％高いだろうが、４００％高いこともある。
【００２３】
本明細書で使用される「遷移金属」という用語は、内殻軌道ｄが部分的に満たされた原子の状態か、内殻軌道ｄが部分的に満たされた少なくとも１つのイオンを形成する化学元素を意味する。特に言及されるものには、遷移金属Ｖ、Ｎｂ、Ｔｉ、Ｃｒ、及びＭｎがある。
【００２４】
前記材料には、化学反応から生じる化合物が非常に少ないか全く含まれないことが想定される。むしろ、水素化マグネシウム粉末（ＭｇＨ2）により構成されるか、又はフレークの形態でＥＮＧにより形成される「骨格」により構成される複合材料の問題である。圧力の作用の結果として、フレークは、圧縮軸に垂直な面に整列する。
【００２５】
水素化マグネシウムは、詳細には不完全な水素化反応により得られる。使用される水素化マグネシウム粉末が、１０重量％未満、好ましくは５重量％未満の金属マグネシウムを含むことが有利である。水素化マグネシウムの水素化が完全であるほど、粉末は空気に対して安定になるだろう。
【００２６】
好ましい実施形態によると、水素化マグネシウムは、好都合な水素吸収及び脱着の速度を持つように事前に活性化される。この活性化は、詳細には、遷移金属、遷移金属の合金、又は遷移金属酸化物との水素化マグネシウムの同時粉砕により実施できるが、これらは混合物に対し１から１０原子％、好ましくは約５％の比率で導入されるのが好ましい。
【００２７】
水素化マグネシウムの活性化剤との同時粉砕は、膨張天然黒鉛の非存在下で実施される。膨張天然黒鉛を粉砕すれば、ＥＮＧの「骨格」及びフレークが破壊されるであろう。しかし、最終的な圧縮材料に強い異方性を付与するために、フレークの形態のＥＮＧの構造が保存されることが好ましい。
【００２８】
特に好ましいのは、番号ＷＯ２００７／１２５２５３Ａ１で提出された出願の教示に従い、好ましくは混合物に対し１から１０原子％の比率で導入される、チタンと、バナジウムと、クロム及びマンガンから選択される遷移金属とを含む体心立方構造の合金との同時粉砕により活性化された水素化マグネシウムである。
【００２９】
活性化された水素化マグネシウムは、粒度が１から１０μｍの非常に微細な粉末の形態であることが有利である。粉末の各粒子は、約１０から２０ｎｍの多数のクリスタリットから形成されている。活性化剤との同時粉砕の後、このように活性化された水素化マグネシウムは、ナノメートルスケールの構造を有し、それがクリスタリット間の水素の拡散を促進し、活性化剤の効果とも関連して非常に迅速な水素吸収／脱着速度を得ることができる。
【００３０】
本発明によると、黒鉛は、膨張天然黒鉛（ＥＮＧ）である。膨張天然黒鉛は、化学処理及び熱処理により修飾された黒鉛の一形態である。黒鉛は、疎水性であり、耐熱性であり、熱の良導体であるので有利である。
【００３１】
膨張天然黒鉛は、黒鉛に強い異方性を与え、マグネシウム粒子ほどの長距離にわたる熱の伝導を促進するミリメートルサイズの小さいフレークの形態であるので特に効果的である。
【００３２】
ＥＮＧ粒子は、直径が５００μｍ程度、長さが数ミリメートルの細長い小虫(vermicule)の形態であると有利である。
【００３３】
一軸圧縮の作用の結果として、小虫は、圧縮軸に実質的に垂直に配向する。これが複合材料に強い異方的な熱挙動を付与し、圧縮軸に垂直な熱の伝導を促進する。
【００３４】
したがって、本発明の材料は、活性化マグネシウムの流動床により得られるものより半径方向熱伝導度が非常に高い。これにより、発熱する水素化の操作中の熱の流れの管理が改善でき、水素再充填時間の大幅な短縮が可能となる。
【００３５】
記載される組成物中の膨張天然黒鉛の比率は特に限定されない。ＥＮＧ５重量％以下の比率を含む、本発明の圧縮材料が、機械的に安定で機械加工できることが示されたが、ＬａＮｉ5Ｈxタイプの金属水素化物及び含チタン鉄鉱石水素化物の混合物ではそうではない。
【００３６】
さらに、本発明の圧縮材料は、ＥＮＧの比率にかかわらず均質である。この均質性は、水素化物とＥＮＧの密度の違いがわずかなことから生じる。ＥＮＧは密度が低く、活性化剤（遷移金属、遷移金属の合金、又は遷移金属酸化物）により活性化された水素化マグネシウムは、同時粉砕の後に粉末性が高く、その結果金属水素化物よりもＥＮＧに近い見かけの密度を有する。一例を挙げると、活性化された水素化マグネシウムの密度は、ＬａＮｉ5Ｈxの密度の約３０分の１である。したがって、ＬａＮｉ5Ｈx／ＥＮＧのコンパクトな材料の調製は、はるかに困難であり、その均質性はよりランダムである。
【００３７】
記載される組成物中の膨張天然黒鉛の比率は、一般的に、最終材料に望まれる熱伝導度により選択されるであろう。その調整は、熱伝導度の増加と、吸収可能質量（mass absorption capacity）の低下との妥協から生じるが、ＥＮＧは先験的に水素を化学的に全く吸収しない。最終組成物に対して１から１０重量％程度の低含有量でも、熱伝導度を著しく上げることができる（図５参照）。
【００３８】
本発明の組成物は、好ましくは、５から１０重量％の膨張天然黒鉛を含むことが有利である。
【００３９】
前記材料は、好ましくは、８０から９９重量％の水素化マグネシウムを含む。
【００４０】
好ましい実施形態によると、前記材料は水素化マグネシウム及びＥＮＧからなる。
【００４１】
好ましくは、前記材料は圧縮により成形される。
【００４２】
前記材料は、一般的に、例えばペレット形態など、均一な圧縮を促進する形態にされるだろう。
【００４３】
提案される材料は製造が容易で、利用可能な原料を使用し、安価であり、高性能の装置を必要としない。
【００４４】
また、第２の態様によると、本発明は、水素化マグネシウム及び膨張天然黒鉛を含む圧縮材料を調製する方法であって、
（ｉ）水素化マグネシウム又は粉末化マグネシウムを膨張天然黒鉛と混合する工程；及び
（ｉｉ）圧縮により前記混合物を成形する工程
を含む方法を提案する。
【００４５】
好ましくは、上記の調製方法は、第１に、水素化マグネシウム又は粉末化マグネシウムを、遷移金属、遷移金属の混合物、遷移金属酸化物、及び遷移金属の合金から選択される活性化剤と同時粉砕して活性化する補足の工程を含む。このようにして、前記方法は、活性化された水素化マグネシウム及び膨張天然黒鉛を含む圧縮材料の調製を可能にする。
【００４６】
前記材料の製造に使用される水素化マグネシウムは、好ましくは粒度が１から１０μｍの粉末の形態にある。
【００４７】
粉末の混合は、従来の方法、例えばミキサーで実施してよい。それが、室温及び大気圧で実施されるのが好ましい。
【００４８】
粉末の混合物の圧縮は、例えばペレット成形機中など、好ましくは一軸圧縮の形態で実施される。
【００４９】
特に自然発火性の活性化されたマグネシウムが使用される場合、制御された雰囲気中で混合及び圧縮が実施されるのが有利である。
【００５０】
圧縮の際に用いられる力は、特に、材料の望まれる多孔性により選択される。一例を挙げると、１ｔ／ｃｍ2程度の圧縮力が、０．３程度の多孔性を持つ材料のペレットを得るのに好適であると判明した。
【００５１】
圧縮により、水素化マグネシウムの流動床に比べ、水素吸蔵体積密度（volumetric hydrogen storage density）が増え、機械的強度が向上する。さらに、意外にも、このように得られた材料はもはや自然発火性でなく、したがってより容易に取扱いできる。
【００５２】
次いで、成形された材料は、特にタンクに適した寸法とするために、機械加工できる。
【００５３】
水素吸収及び脱着の速度など、水素吸蔵に関する材料の他の性質は、材料の成形により大きな影響を受けることはない。
【００５４】
記載される材料は、活性化された水素化マグネシウムを含む場合でも取扱いが容易であり、向上した水素吸蔵可能体積を持つ。
【００５５】
また、第３の態様によると、本発明は、水素吸蔵のための、記載された材料の使用を提案する。
【００５６】
最後の態様によると、本発明は、最後に、以下の工程を含む、水素吸蔵及び吸蔵からの放出の方法を提供する：
（ａ）上述の材料を好適な水素タンクに導入する工程；
（ｂ）前記材料を、材料による水素の吸収を可能とする圧力及び温度条件で、水素圧力下に置く工程；及び
（ｃ）材料からの脱着に相当する圧力及び温度条件で、材料から水素を脱着する工程。
【００５７】
水素の充填により放出されるエネルギーが、熱交換器により除去されることが有利である。
【００５８】
圧力及び温度条件は、水素化マグネシウムの平衡曲線から容易に決定できる（図７参照）。
【実施例】
【００５９】
＜実施例１＞
ＭｇＨ2／ＥＮＧのペレットの調製
制御された雰囲気下のグローブボックス中に設置された好適な密閉ミキサー中に、平均粒度１から１０μｍの活性化された水素化マグネシウム粉末（MCP MG Serbien又はMCPHy Energy SAから市販）４７．５ｇを、２．５ｇの膨張天然黒鉛粉末（ＥＮＧ、長さ数ミリメートルの粒子の形態の平均粒度（SGL Technologies GmBHから市販））と注意深く混合する。
【００６０】
次いで、粉末の混合物（５０ｇ）を、やはりグローブボックス中に設置された硬化鋼ペレット成形機のダイに注ぐ。密閉した袋中でペレット成形機をグローブボックスから出し、プレスの下に置く。
【００６１】
ペレット成形機中に置かれた粉末を、１ｔ／ｃｍ2（１０8Ｐａ）程度の強さを持つ一軸圧縮により圧縮する。
【００６２】
数分間空気中で取扱いできる、外観が固体黒鉛に近く直径が８ｃｍである灰色でコンパクトな材料のペレットを回収する。それでもやはり、加熱と表面酸化の危険性を避けるため、複合材料を制御された雰囲気中に保存することが好ましい。
【００６３】
得られた異なるペレット中の材料の密度を、秤量及び寸法測定により計算した。多孔性は、理論的密度及び測定された密度から計算した。結果を図１に示す。
【００６４】
ペレットは機械的強度があり、通常の状態、すなわち詳細にはグローブボックス外で水素タンクに導入する目的で取扱いできるほど酸化に関して十分安定である。
【００６５】
得られたペレットの機械的強度は非常に高い。したがって、例えば、ペレットの外径をタンクの直径に合わせて調整したり、加熱素子及び熱電対を挿入するための穴を開けたりするために、ペレットを機械加工することが可能である。同様に、水素のサイクルを繰り返した後、亀裂やタンクの底での微細な粉末の蓄積は見られない。
【００６６】
ＥＮＧが存在するので、圧縮材料の結合が促進される（図２）。ＥＮＧなしで調製したペレットは壊れやすく、その後の機械加工ができない。
【００６７】
＜実施例２＞
ＭｇＨ2／ＥＮＧの用途試験及びＭｇＨ2との比較
実施例１で得た材料の水素吸蔵用途における性質を評価し、粉末の活性化された水素化マグネシウムの性質と比較した。
【００６８】
実施例１で得たＭｇＨ2／ＥＮＧペレットの直径を、機械加工により８ｃｍから７ｃｍにした。２５０ｇのペレットを、内径７ｃｍ容積２７０ｃｍ3のステンレススチール円筒状タンクに導入した。タンクには加熱手段が備えられていた。次いで、タンクを３００℃に加熱し、８バールの水素圧下に置いた。
【００６９】
吸収された水素の体積を、流量計により３時間記録した。タンクの中心及び周縁に設置したプローブにより、温度を追跡した。
【００７０】
実施例１のペレットを、１１０ｇの活性化された水素化マグネシウム粉末に替えて、同じ実験条件で試験を実施した。
【００７１】
図３及び４は、吸収される水素の体積が、粉末の場合での６５ＮＬ（標準リットル）からペレットの場合での１７０ＮＬに増加することを示す。したがって、粉末の圧縮は、材料の水素吸蔵可能体積を２倍以上にすることができる。図５と比較すると、材料の質量、したがって除去すべき熱の量が約２．５倍増えるが、圧縮材料の方が充填が迅速であることがさらに示される。
【００７２】
ペレットの場合（図３参照）及び粉末の場合（図４参照）でタンクの中心及び周縁で測定された温度を比較すると、本発明の材料の内部で温度がはるかに均一であることがさらに示される。
【００７３】
これらの結果は、記載された材料が、水素吸蔵材料の半径方向熱伝導度及び体積吸蔵能力を大幅に向上できることを示している。
【００７４】
ＥＮＧの含有量を変えて調製したサンプルで、熱伝導度を測定した。測定は、分割棒の原理に基づく従来の連続使用測定ベンチで実施した（図５参照）。試料を、２つの標準部２ａ、２ｂの間に、断熱材３に囲まれた状態で置き、全体は各側面がホットプレート４又はコールドプレート５に接触している。プレート間の距離に応じて温度を測定するため、熱電対６を各標準部及びサンプルに挿入する。
【００７５】
測定中のサンプルの平均温度は３０℃程度である。０％、５％、及び１０％（それぞれＥＮＧの重量で）を含む３種の組成物を試験した。このために、「小さい棒」を、ペレットの面（半径方向測定、図６の実線で記入）及び圧縮軸に沿って（軸方向測定、破線）切り出した。
【００７６】
結果を図６に示したように、試験した含有量では、熱伝導度がＥＮＧ含有量に比例する。非常に強い異方性の挙動も観察される。半径方向伝導度はＥＮＧ含有量とともに非常に迅速に増加するが、軸方向伝導度はＥＮＧの存在によりわずかしか影響されない。
【００７７】
さらに、上述の材料は空気との反応性が低く、取扱いがより安全であり、特に水素化物によるタンクの充填を容易にする。
【００７８】
その非常に高い機械的強度により、タンクの形状に適合するように、例えば熱交換器を通過させるために、部品の機械加工も可能となる。この機械的強度は、水素下のサイクルの間でも持続するので、粉末の堆積及び／又はデクレピテーションに関連する機械的ストレスの問題を回避できる。
【図１】
2011508659.tif 000002
【図２】
2011508659.tif 000003
【図３】
2011508659.tif 000004
【図４】
2011508659.tif 000005
【図５】
2011508659.tif 000006
【図６】
2011508659.tif 000007
【図７】
2011508659.tif 000008
【国際調査報告】
2011508659.tif 000009
2011508659.tif 000010
2011508659.tif 000011
2011508659.tif 000012
2011508659.tif 000013
2011508659.tif 000014